(57)【特許請求の範囲】
【請求項１】
ａ）エポキシアクリレート、ポリウレタンアクリレート、ポリエステルアクリレート、アクリルアクリレート、エポキシメタクリレート、ポリウレタンメタクリレート、ポリエステルメタクリレート、およびアクリルメタクリレートからなる群から選択されるものである、１個またはそれより多い架橋性官能基を有するモノマーと、光反応開始化合物とを含むコーティング組成物を準備する工程、
ｂ）工程ａ）のコーティング組成物でデンタルフィラメントをコーティングする工程、
ｃ）工程ｂ）のコーティングしたフィラメントをＵＶ放射線に、樹脂コーティングが所望の硬度に硬化する様に、露出する工程、
を含んでなり、前記工程ｃ）の後で、前記コーティング組成物が口中で安全である、ＵＶ硬化性樹脂でコーティングしたデンタルフロスの製造法。
【請求項２】
架橋性樹脂組成物でコーティングされたフィラメントを含んでなるデンタルフロスであって、前記樹脂組成物は、架橋前に、紫外線を照射されて重合および架橋するモノマーと、光反応開始剤とを含むものである、デンタルフロス。
【請求項３】
モノマーと光反応開始剤とを含んでなり、前記モノマーと光反応開始剤とは紫外線を照射されて重合および架橋してデンタルフロスを提供するものである樹脂組成物でコーティングされたフィラメントを具備してなる物品。
【発明の詳細な説明】
歯の衰えや病気は、歯の周りの歯垢の形成、および／または歯と歯の隙間に食物が閉じ込められるために生じる細菌の作用により引き起こされることがある。歯垢や閉じ込められた食物を除去することにより、カリエス、歯肉炎、および口臭の発生が抑えられると共に、一般的に口内の衛生が改善される。従来の歯ブラシ操作は閉じ込められた食物や歯垢をすべて取り除くには不十分であることが分かっている。歯ブラシ操作を補足するために、デンタルフロスおよびテープが推奨されている。
太くなった「ブラシ」部分を含むデンタルフロスが開発されている。これらのフロスは、たとえば細い「フロス」部分およびスレダー（threader）をも含む。ブラシ部分を歯の表面同士の間で引くことにより、標準的な細いフロスだけを使用することにより取り残された物質が除去される。
ブラシフロスを形成させるには、フロスのストランド中にかさ張ったフィラメント、すなわち分離され、ある程度曲がりくねった、不規則に配向したフィラメントを形成させる必要がある。
デンタルフロスは、ブラシまたは細いフロスの両形態で、添加剤、例えば香料または色、を含むことが多い。これらの香料は従来、フロスの表面上に添加剤を塗布することにより、施されている。
従来、フィラメントをコーティングする重合体は、溶剤中に溶解させた溶液として塗布される。重合体でコーティングされたフィラメントの製造には、溶剤の蒸発に必要な時間の遅延、大気を汚染する溶剤蒸気の発生、および蒸発せずに残留する溶剤の危険性が伴う。改良されたフィラメントコーティングおよび重合体コーティングされたフィラメントの改良された製造法が必要とされている。
本発明は、ＵＶ硬化性樹脂でコーティングしたデンタルフィラメントからなる、摩耗性が改良されたデンタルフロスを提供するものである。摩耗性の改良は、紫外放射線（ＵＶ）に露出されることにより硬化し得る樹脂バインダーで繊維をコーティングすることにより、達成される。好ましくは、樹脂は透明なオリゴマー樹脂およびＵＶ感光性成分を含んでなる組成物である。好ましくは、オリゴマー樹脂は、１個またはそれより多い官能基を有するモノマー、例えばアクリレートまたはメタクリレート、を含んでなる。特別な態様では、モノマーはエポキシアクリレート、ポリウレタンアクリレート、ポリエステルアクリレート、およびアクリルアクリレートである。ＵＶ感光性成分は、紫外光線を吸収し、モノマーの重合を開始する光反応開始化合物である。特別な実施態様では、光反応開始化合物は、ベンゾイン、ベンゾインアルキルエーテル、ベンジルケタール、アセトフェノン誘導体、ベンゾフェノン、ミヒラーケトン、α−アシルオキシムエステル、チオキサントンまたはチオキサントン誘導体、キノン、アントラキノンまたは誘導体、有機過酸化物、有機硫黄化合物、金属化合物または金属イオン、アルカリ二クロム酸塩、有機リン化合物、クロロシランまたはアゾ化合物である。好ましい実施態様では、光反応開始剤はベンゾフェノンである。
本発明のＵＶ硬化樹脂でコーティングされたデンタルフロスは、所望のフロス特性および／または健康処理を与える追加成分をさらに含んでなることができる。好ましい態様では、ＵＶ硬化樹脂は、フロスの摩擦係数、例えば摩耗性、を調整するための化合物を含む。特別な態様では、ポリテトラフルオロエチレン（ＰＴＦＥまたはテフロンR）粉末がＵＶ樹脂組成物に添加される。別の態様では、歯のカリエス防止処理のための化合物がＵＶ硬化樹脂組成物に添加される。特に好ましい態様では、カリエス防止処理化合物はフッ化ナトリウム、フッ化第一スズ、またはフッ化リン酸一ナトリウムである。
本発明のＵＶ硬化樹脂でコーティングされたデンタルフロスは、１）歯間の隣接面間表面を清掃するための従来のフロス部分、２）歯垢に対する摩耗性を改良し、フロスよりも大きな寸法を有するかさ張ったブラシ部分、を含む、一つまたはそれより多い異なった部分を有することができる。
本発明のコーティングされたデンタルフロスは、モノフィラメント、例えば１本の繊維からなるフィラメント、およびマルチフィラメント、例えば複数の繊維を有するストランド、からなることができる。本発明の方法の特別な態様は、摩耗性が改良されたデンタルフロスを製造するための、それぞれ高または低弾性を有する、かさ張った、またはかさ張っていないフィラメントのコーティングを含むものである。
本発明はさらに、摩耗性が改良されたデンタルフロスの製造法を提供するものである。光反応開始系を含むオリゴマー樹脂をデンタル繊維の上に塗布し、ＵＶ放射線に露出し、樹脂コーティングを所望の硬度に硬化させる。
本発明の方法により、フロスの摩耗性を所望の程度に調整することができる。
本発明の目的の一つは、摩耗性が改良されたデンタルフロスを提供することである。
本発明の別の目的は、摩耗性が改良されたコーティングデンタルフロスの改良された製造法を提供することである。
本発明の利点の一つは、溶剤を使用せずに樹脂硬化デンタルフロスを製造することである。
本発明のこれらの、および他の目的、利点および特徴は、以下に記載する本発明の組成物、組成物成分、方法および工程の詳細を読むことにより、当業者には明らかになるであろう。
図１は、異なったフロス、ブラシ、およびスレダー部分を有するデンタルフロスを図式的に示すものである。
図２は、本発明のＵＶ硬化樹脂でヤーンをコーティングする方法を示すものである。ヤーン（１）を、ヤーン繰出し部（２）、張力調整装置（３）、コーティングダイ（４）、中圧水銀アークランプ（５）、および速度制御巻取部（６）からなる設備でコーティングする。
本発明のＵＶ硬化樹脂被覆デンタルフロスおよび製造法を説明する前に、説明する特定の材料および方法は、無論、変えることができるので、本発明は、その様な材料および方法に限定されるものではないことを理解されるべきである。また、本発明の範囲は付随する請求項によってのみ限定されるであろうから、使用される用語は特定の態様を説明するためだけのものであって、本発明を制限するものではないことも理解されるべきである。
他に指示がない限り、ここで使用する技術的および科学的用語は、本発明が属する分野における当業者により一般的に理解される意味と同じ意味を有する。好ましい方法および材料をこれから説明するが、ここに説明する方法および材料と類似の、または同等の方法および材料を、本発明の実施または試験に使用することができる。
定義
用語「デンタルおよびフロス」は、歯間空隙にある食物粒子の除去に使用するのに適したフィラメントまたはヤーンを意味する。デンタルフロスは、単フィラメント（モノフィラメント）ヤーンまたはマルチフィラメントヤーンで形成させることができ、異なった太さを有する個々の部分、例えばスレダー部分およびブラシ部分（図１）、を含むことができる。
用語「ＵＶ硬化樹脂」、「紫外線硬化性樹脂」、または「ＵＶ−硬化樹脂」、およびその他は、紫外放射線に露出された時に所望の硬度を達成するコーティングを意味する。これは、ＵＶ光を吸収し、フリーラジカルを発生し、樹脂モノマー上の官能基を架橋させる光反応開始化合物の存在により起こる。
用語「架橋性官能基」は、フリーラジカルにより活性化し、他の官能基との反応を誘発し、それらの官能基を含むモノマーを架橋させる化学基、例えばアクリレートまたはメタクリレート、を意味する。
用語「光反応開始剤系」は、可視または紫外光を吸収して励起状態になり、次いでモノマーの重合を開始できるフリーラジカル官能基に崩壊する（タイプＩ）か、または第二の分子から水素を抜き取ってその第二の分子を、重合を開始できるフリーラジカルに転化させる（タイプIIの光反応開始剤）ことができる分子を意味する。
用語「かさ張ったヤーン」は、複数の個別フィラメントから構成され、個々のフィラメントが不規則な非直線的形状にあり、互いに絡み合っているマルチフィラメントストランドを意味する。これによって、ヤーンのある部分の全長が、フィラメントを張力下に置いた時のヤーンの長さと比較して全体的に短くなる。
ＵＶ硬化樹脂でコーティングされたデンタルフロス
歯科用材料、例えばデンタルフロス、上への固体材料のコーティングは、一般的に、コーティング材料を溶剤、例えばエタノール、アセトン、酢酸エチル、トリエチレングリコール、に溶解させることにより達成される。通常使用される天然および合成樹脂は、一般的に溶剤に溶解され、そして樹脂は溶剤を蒸発させた後に硬くなる。通常使用される樹脂の例は、セラック、ベンゾイン樹脂、ポリビニルピロリドン、および松やにである。米国特許第５，３９３，５１６号明細書には、歯科用材料を抗細菌性クロルヘキシジン付加物でコーティングする方法が記載されている。クロルヘキシジン付加物は、歯の亀裂上に塗料ブラシで塗布する光硬化性シーラントに処方される。
デンタルフィラメントおよびフロス
本発明のフロスに使用するデンタルフィラメントは、好ましくはモノフィラメントまたはマルチフィラメントである。一実施態様では、デンタルフロスは多成分共押出しフィラメントとして製造される。「多成分」とは、フィラメントが２種またはそれより多い成分を有することを意味し、「共押出し」とは、成分の少なくとも２種類が、互いに混合されているのではなく、実質的に分離した相の形態で存在し、それらの間に明瞭な界面を有することを意味する。フィラメントは、この分野で「共押出し」と呼ばれる製法により形成させることができるが、この分野で公知の他の製法により製造された、上記の構造を有するフィラメントも包含される。
摩耗性が改良されたデンタルフロスは、かさ張った、およびかさ張っていない繊維を含む。かさ張ったナイロンヤーン単独では、耐摩耗性ブラシを形成する剛性が十分ではない。引っ張るか、または水中に浸漬すると、そのブラシの幾何学的構造が潰れる。ブラシに耐摩耗性を付与するには、かさ張ったヤーンは、重合体オーバーコーティングにより幾何学的構造を安定化させる必要がある。このコーティングは、かさ張ったヤーンの個々のフィラメントが接触点で結合する様に作用する。フィラメント同士が結合する結果、漁網に類似した、ただし立体的な構造が得られ、柔軟性を有するが、引っ張っても、浸漬しても、全体的な幾何学的構造が維持される。その様なかさ張ったブラシ部分の摩耗性は、重合体オーバーコーティングの特性により異なる。ブラシ部分に柔らかい伸縮性のオーバーコーティングを施すと、そのブラシは柔らかく、伸縮性になり、硬く、脆いオーバーコーティングを施すと、硬く、脆い感触を有するブラシになる。
濡れた時のデンタルフロスの特性は重要である。かさ張ったナイロンブラシの重合体コーティングが水溶性である場合、濡れた時にブラシ構造は潰れ易い。親水性の高いコーティングは、濡れた時に過度に柔らかくなり、フロスの耐摩耗性が低下し、歯垢除去効果が下がる。
紫外放射線硬化性樹脂
デンタルフロスコーティングには、すべての天然または合成樹脂を使用することができる。樹脂は、架橋性樹脂、およびＵＶ放射線に露出されることにより重合を開始するＵＶ感光性成分の混合物からなる。好ましくは、樹脂は分子量が比較的高い透明共重合体樹脂、例えば分子量１０００のポリウレタン、である。
添加された光反応開始剤の（ＵＶ）放射線による励起から発生したフリーラジカルに露出することにより架橋し易い様々な樹脂状組成物がこの分野では公知である。ある種のアクリレート、メタクリレート、およびビスマレートビニルエーテル混合物が鋭敏であり、例えば米国特許第３，０６６，１１２号、第３，１７９，６２３号、第３，２５６，２６６号、および第３，３０１，７４３号各明細書参照。樹脂状組成物、例えばウレタンアクリレート、を放射線感応性開始剤、例えばベンゾフェノン、と組み合わせ、ＵＶ放射線に露出することにより硬化させることができる。薄い被膜では、１秒間未満で硬化させることができる。ＵＶ感光性樹脂を光硬化させる方法は、この分野では公知である。例えば米国特許第４，３８０，４３５号明細書参照。
慣用のＵＶ硬化性樹脂は分子量が１５０〜５５０である。一般的に、分子量が大きい程、小さな分子よりも毒性の危険性は少なくなる。例えば、ＵＶ硬化性モノマーのトリアクリル酸トリメチロールプロパン（ＴＭＰＴＡ）は分子量が２９６で、毒性（Drais）値が５である。エトキシル化によりＴＭＰＴＡの分子量を９１２に増加させると、毒性値は０に低下する。そのため、本発明に使用する好ましいオリゴマーモノマー、例えばポリウレタン、は高分子量、例えば１０００、を有する。
本発明のＵＶ硬化性樹脂は単官能性または多官能性モノマー分子および光反応開始化合物から構成される。ＵＶ硬化に一般的に使用されるモノマーは、アクリレートまたはメタクリレート官能基を有する。モノマー分子１個あたりのアクリレート、メタクリレート、ビスマレエートおよびビニルエーテル基の数は一般的に２個、例えばジアクリレートまたはジメタクリレート、であるが、モノマーは単官能性または多官能性でもよい。
光反応開始剤および光増感剤は紫外光を吸収し、重合を開始させることができるフリーラジカル基を形成させる。適切な光反応開始化合物を選択する際に重要な要素は、残りの樹脂成分が吸収しない波長で光を吸収することである。さらに、適切な光反応開始剤は、選択された樹脂モノマーに溶解する必要がある。さらに、光反応開始剤は、非常に低い濃度で重合を開始する様に、高い活性を有していなければならず、最終的な重合体中で人間に対して無毒性でなければならない。適当な光反応開始剤には、ベンゾイン、ベンゾインアルキルエーテル、ベンジルケタール、アセトフェノン誘導体、ベンゾフェノン、ミヒラーケトン、α−アシルオキシムエステル、チオキサントンまたはチオキサントン誘導体、キノン、アントラキノンまたは誘導体、有機過酸化物、有機硫黄化合物、金属化合物または金属イオン、アルカリ二クロム酸塩、有機リン化合物、クロロシランおよびアゾ化合物がある。
フロス／フィラメント材料上の樹脂の重合は、ＵＶ感光性光反応開始剤およびフリーラジカル硬化性樹脂をＵＶ放射線に露出させることにより達成される。好ましくは、ＵＶ放射線源は中圧水銀アークランプである。例えば、樹脂コーティングしたフロスを、市販の８５ワット水銀蒸気ランプから放射されるＵＶ放射線に、樹脂の硬化に十分な時間露出することができる。BarcollまたはVickers硬度スコア（Mark’s standard Handbook for Mechanical Engineers, 9th Ed., pp. 5-13）を含む、この分野で公知の方法により測定して、樹脂が所望の硬度値を示す様に、この分野で公知の他のＵＶ放射線源も本発明の方法で使用することができる。
硬化度は、ＵＶ硬化した重合体の、適当な有機溶剤に対する溶解度を測定することにより決定できる。硬化していないモノマーは有機溶剤中に完全に可溶であり、部分的に硬化したＵＶ樹脂から適当な溶剤中に抽出される。抽出量は、硬化度の増加と共に減少する。ＵＶ樹脂と架橋しない添加剤、例えばタイプII光反応開始剤、またはそれらの反応生成物は、ＵＶ樹脂が重合した後、抽出することができる。
本発明のＵＶ硬化フロスの硬化度は、フロスを適当な溶剤中で還流させることにより測定される。例えば、硬化度を測定する一方法では、ＵＶ硬化性コーティングでコーティングされたフロスを水／エタノール（５０：５０）中に入れて２４時間還流させ、溶剤をデカンテーションして蒸発させ、残留物を秤量する。コーティングの抽出可能な部分を測定することにより、硬化度の尺度が得られる。
この硬化抽出度試験を使用し、特定のコーティング組成物に対してＵＶコーティング硬化に必要なＵＶ露出を最適化することができる。ＵＶ硬化性混合物をフロス上に塗布し、１インチあたり３００ワットの中圧水銀アークＵＶランプを様々な速度で通過させ、水／エタノール（５０：５０）溶液中で２４時間還流させた後の抽出可能な含有量の百分率を測定する。
人間の口腔に使用するＵＶ樹脂硬化デンタルフロスの製造には、所望の機械的および安全上の特性を備えたフロスを製造する材料を慎重に選択する必要がある。本発明は、本発明のＵＶ樹脂硬化デンタルフロスを形成させるために達成しなければならない、一連の試験方法および試験結果を提供する。特に、最終的なＵＶ硬化樹脂および光反応開始化合物は、人間に対して無毒であり、口腔内で非増感性でなければならない。
本発明の方法では、フロスの摩擦係数を調整するために、１種またはそれより多い特別な化合物をＵＶ硬化性樹脂コーティングに加えることができる。一態様では、フロスの摩擦係数を調整するために加える化合物は、ポリテトラフルオロエチレン（ＰＴＦＥ）である。好ましいフロス摩擦係数は、０．０８〜０．２５である。ＰＴＦＥは摩擦係数値が０．０４である。ＰＴＦＥをＵＶ樹脂組成物に添加することにより、フロスの摩擦係数値が低下する。
下記の諸例は、ＵＶ硬化性樹脂組成物の各成分の許容度を、毒性（例１）、および機械的特性（例２）、例えば摩耗性、脆さ、およびたわみ性、に関して評価するのに使用する試験方法を説明するものである。例３には、重要な加工特性、例えば取扱い易さ（粘度およびＵＶ光（λ）に対する感度）、を測定するための試験方法が記載されている。
例４は、デンタルフロスのスレダー部分に使用する３種類のＵＶ硬化樹脂組成物を、それらの機械的および毒性特性に関して評価するものである。例５は、デンタルフロスのブラシ部分に使用するためのＵＶ硬化樹脂組成物に関する詳細な毒性結果を提供するものである。例６は、ＵＶ硬化コーティング組成物を、抽出分の百分率および毒性に関して評価するものである。
例
下記の諸例は、本発明の様々なＵＶ硬化性樹脂組成物を製造および使用する方法、および様々な方法をどの様に実行するかを当業者に完全に開示し、説明するために記載するものであって、本発明の範囲を限定するためのものではない。他に指示がない限り、部数は重量部であり、温度は摂氏度であり、圧力は大気圧またはその近くである。使用する数値（例えば分子量、量、特定成分、およびその他）に関しては正確を期したが、ある程度の偏差は考えられる。
例１  許容度試験方法
毒性試験  細胞毒性は、重合体状物質の生物学的反応性を測定するＵＳＰ溶離試験方法（MG057）を使用して評価する。大まかに説明すると、Ｌ−９２９マウス線維芽細胞の単層を、二重フラスコ中で融合するまで成長させ、供試物質の抽出物に露出した。抽出物は、ＵＳＰガイドラインに従って、供試物質を１３mlのＭＥＭ中に入れ、３７℃で２４時間抽出して調製した。陽性比較物質として一般的なＮＡｍＳＡ陽性比較物質を使用し、陰性比較物質としてＵＳＰ陰性生物反応比較物質を使用した。抽出物に３７℃で４８時間露出した後、細胞を細胞毒性効果の証拠に関して検査した。反応性および等級は表１に記録した通りである。ＮＡｍＳＡ陽性比較物質は２４時間で採点した。供試物質は、生物学的応答が等級２（中程度）以下であれば、ＵＳＰの必要条件に適合する。
0004294094.tif 000002
増感試験  増感は、反復インスリンパッチ試験（ＲＩＰＴ）（Belsity（1989）J. Am. Acad. Dermatol. 21:822-829）で測定した。４０グラムのフロスまたはスレダーを０．９％食塩水２００ml中、３７℃で２４時間培養した。次いで、食塩水を０．２ミクロンフィルターを通して除菌した。試験の「誘導」段階では、約０．２mlの試験溶液を、パッチとして、５０名の成人男性または女性の志願被験者の脊椎中央線（spinal midline）に隣接する手の裏に貼り付けた。被験者には、パッチを貼り付けてから２４時間後に除去する様に指示した。この手順を週３回（月曜日、水曜日、金曜日）で３週間繰り返した。火曜日および木曜日のパッチ除去に続いて２４時間の休止期間、および土曜日のパッチ除去に続いて４８時間の休止期間をおいた。貼り付けた場所を各試験貼付けの直前に、下記の６点尺度、すなわち０＝影響の証拠無し、＋＝かろうじて知覚し得る（最少で、弱い、一様な、またはむらのある炎症）、１＝軽い（接触箇所のほとんどを覆うピンクで一様な炎症）、２＝中程度（接触箇所の全体で一様なピンク−赤色の炎症）、３＝顕著な（点状出血または丘疹を伴う／伴わない、明赤色炎症）、および４＝酷い（水も疱または液体分泌を伴う／伴わない、深赤色炎症）、により採点した。
増感試験の挑戦段階では、誘導段階が終了してから約２週間後に、以前には貼付けなかった試験箇所に、同じ量の、以前に付けた供試抽出物を有するパッチを貼り付けた。この箇所を貼付けてから２４および７２時間後に採点した。
柔軟性および脆さ  柔軟性および脆さは、Instron応力ひずみ試験機を使用し、重合体のキャストフィルムに対して測定する（ＡＳＴＭ  Ｄ６３８）。
粘度  粘度は、コーンおよびプレートの幾何学的構造を有するレオメーターで、一定応力モードで測定する（TA Associates）。
ＵＶ光（λ）に対する感度  樹脂および樹脂＋光反応開始剤の、ＵＶ−可視光吸収スペクトルを比較する。適当な樹脂および光反応開始剤系に対する基本的な必要条件は、光反応開始剤がＵＶ放射線を、樹脂のλとは異なったλで吸収することである。
例２  フロスのスレダー部分上のＵＶ感光性樹脂
下記の組成物を、６４０デニールヤーン上に毎分１５フィートでコーティングし、１インチ毎に３００ワットの中圧水銀蒸気光でＵＶ硬化させることにより、評価した。１．Catonic系
Union Carbide Cyracure 6110      ８４％
Union Carbide PEG 300            １１％
Union Carbide 6990               ５％
FD&Cレーキ顔料                   ０．１５％
試験結果  この樹脂は十分な剛性を与えるが、不規則な表面を有していた。
この樹脂は細胞毒性試験に不合格であった（４）。
２．ビスフェノールエポキシジアクリレート系
Radcure Ebecryl 3200                ７１％
Radcure Ebecryl 600                 ２２％
Radcure Ebecryl BPO                 ７％
FD&Cレーキ顔料                      ０．１５％
試験結果  この樹脂は十分な剛性および平滑な表面を与えた。この樹脂は細胞毒性試験に不合格であった（４）。
３．ポリウレタンジアクリレートおよびヘキサアクリレート混合物
Radcure Ebecryl 8402                ４６．５％
Radcure Ebecryl 220                 ４６．５％
Radcure Ebecryl BPO                 ７％
FD&Cレーキ顔料                      ０．１５％
試験結果  この樹脂は十分な剛性および平滑な表面を与えた。この樹脂は細胞毒性試験に合格した（０）。
例３  フロスのブラシ部分上のＵＶ感光性樹脂
デンタルフロスのブラシ部分上へのコーティングには、柔らかな仕上げを有する樹脂が好ましい。下記の組成物を、６４０デニールナイロンヤーン上に毎分１５フィートでコーティングし、１インチ毎に３００ワットの中圧水銀蒸気光でＵＶ硬化させることにより、評価した。
ブラシ組成物
Radcure Ebecryl 8402                ９３％
Radcure Ebecryl BPO                 ７％
毒性結果  Radcure 8402組成物は細胞毒性スコアが「１」であった（表２）。
0004294094.tif 000003
例４  ＵＶ硬化樹脂でコーティングされたデンタルフロススレダーの製造
フロスのＵＶ樹脂コーティングは、ヤーン繰出し部、張力調整装置、コーティングダイ（図２）、中圧水銀アークランプ、および速度制御巻取部からなるコーティングラインで行なった。ＵＶ硬化性樹脂は側方注入口を通して押出ダイに供給し、速度を調整しながらヤーンに供給した。押出ダイの出口オリフィスは、ＵＶ樹脂がヤーン上に均一に広がる様に、十分に狭い。
コーティング組成物Radcure 8402:220:BPO（46.5:46.5:5:7）を塗布し、上記の様に様々な速度で硬化させ、抽出分の百分率を測定した。Fusion Systems Model F300中圧水銀アークランプを使用して下記の通りの結果を得た。
この組成物の剛性を、従来の溶剤系ポリウレタンスレダーの剛性と比較した。Gurley剛性により測定して、従来のスレダーは３８％コーティング（ヤーン基材の％）で剛性が２．８であるのに対し、ＵＶ組成物はより低いコーティング重量３３％で剛性が３．３であった。
0004294094.tif 000004
例５  フッ化物含有ＵＶ感光性樹脂
フッ化ナトリウム（２．２％、４．４％、および６．６％）を、Radcure 8402およびBPOの比９５：５に加えた。上記の例３に記載した様にナイロンヤーン上にコーティングし、ＵＶ硬化させた後、フッ化物の放出を測定した。フッ化物放出は、長さ１０メートルのフロスをTISAB II水の中で攪拌し、フッ化物濃度をOrion 96-O9BNフッ化物専用電極で測定することにより決定した。結果は表４に示す通りであった。
0004294094.tif 000005
フッ化ナトリウムをワックスに加え、そのワックスをナイロンヤーン上に塗布することにより、フッ化ナトリウムを市販のデンタルフロスに添加した。市販のフロスにフッ化ナトリウムを添加することにより、ワックスコーティングが弱くなり、デンタルフロスが歯同士の間ですり切れ易くなることが分かった。対照的に、フッ化ナトリウムを含むＵＶ硬化フロスはすり切れ易くならなかった。
例６  幾何学的構造を変えたＷ硬化デンタルフロス
上記例３の組成物でナイロンヤーンを先ずコーティングし、フロスがドラムの表面と接触している間にＵＶ硬化させることにより、平らな幾何学的構造を有するＵＶ硬化デンタルフロスを製造した。これによって、コーティングされた未硬化フロスがドラム表面と接して平らになり、ＵＶ光に露出することにより、その幾何学的形状で固定される。平らになったフロスは、丸い形状を有するフロスと比較して、歯間に挿入し易いことが分かった。
最も実用的で好ましいと考えられる実施態様で本発明を例示し、説明した。しかし無論、当業者はこの開示を読むことにより、本発明の範囲内で変形を行なうことができる。
【図１】
0004294094.tif 000006
【図２】
0004294094.tif 000007